(57)【要約】【課題】  従来のポリベンザゾールポリマー成形体の耐フィブリル性、耐層間剥離性などを改善しうるポリベンザゾールポリマー及び成形体を提供することである。【解決手段】  下記一般式（１）で示される分子構造の繰り返し単位を有することを特徴とするポリベンザゾールポリマー。    【化１】2005330471.tif 000014  但し、ｎはポリマー中のモル分率であり、０以上１未満の実数である。ＸはＳ、Ｏ原子またはＮＨ基を示す。一般式（１）における繰り返し単位中のＹは、フェニレン基、ビフェニレ基、ナフチレン基のうちの少なくとも１種である。また、Ｒはハロゲン原子、メチル基又はエチル基のうちの少なくとも１種である。【選択図】なし【特許請求の範囲】
【請求項１】
下記一般式（１）で示される分子構造の繰り返し単位を有することを特徴とするポリベンザゾールポリマー。
【化１】
2005330471.tif 000013
但し、ｎはポリマー中のモル分率であり、０以上１未満の実数である。ＸはＳ、Ｏ原子またはＮＨ基を示す。アゾール環においてＮ原子とＸ原子／基はトランス位であってもシス位であってもよい。
一般式（１）における繰り返し単位中のＹは、フェニレン基、ビフェニレン基、ナフチレン基のうちの少なくとも１種であり、これらが任意の割合で含まれていてもよい。また、Rはハロゲン原子、炭素原子数１〜６のアルキル基のうちの少なくとも１種である。
【請求項２】
請求項１のポリベンザゾールポリマーから成形された成形体。
【発明の詳細な説明】
【技術分野】
【０００１】
本発明は、新規なポリベンザゾールポリマー及びそれから得られる成形体に関し、詳しくはベンザゾール環に置換基を有し、分子間架橋が可能なポリベンザゾールポリマー及び繊維やフィルムなどの成形体に関する。
【背景技術】
【０００２】
剛直高分子の溶液いわゆる液晶性高分子は流動方向に分子鎖が配向しやすく、一旦配向すると分子鎖がランダムな向きに変わるまでの時間が長くかかるといった性質から高度に配向した高強度・高弾性率成形体を製造することができる。さらに、剛直性ポリマーはガラス転移温度が高いために耐熱性成形体を得ることができる。
【０００３】
剛直性高分子であるポリベンザゾールポリマーは、優れた強度・弾性率・耐熱性を有するため、繊維やフィルムとして利用されている。しかし光学的異方性を示すため、できた繊維やフィルムはフィブリル化しやすく、さらにフィルムでは製膜方向（ＭＤ、フィルムの流れ方向、マシンダイレクション）およびＭＤ方向に直角な方向（ＴＤ、ＭＤと直角の方向、トランスバースダイレクション）の機械的物性のバランスを取るのが難しい、フィルム厚み方向に対して層間剥離しやすいという欠点を有している。
【特許文献１】特開平９−１１８７５８号公報
【発明の開示】
【発明が解決しようとする課題】
【０００４】
本発明は上記事情に着目してなされたものであり、従来のポリベンザゾールポリマーの優れた強度・弾性率・耐熱性を損うことなく繊維やフィルムに成形することができ、成形した際に上記従来のポリベンザゾールポリマー欠点を解決しうるポリベンザゾールポリマー及びその成形体を提供せんとすることである。
【課題を解決するための手段】
【０００５】
本発明は、下記一般式（１）で示される分子構造の繰り返し単位を有することを特徴とするポリベンザゾールポリマーである。
【０００６】
【化１】
2005330471.tif 000002
但し、ｎはポリマー中のモル分率であり、０以上１未満の実数である。ＸはＳ、Ｏ原子またはＮＨ基を示す。アゾール環においてＮ原子とＸ原子／基はトランス位であってもシス位であってもよい。
一般式（１）における繰り返し単位中のＹは、フェニレン基、ビフェニレン基、ナフチレン基のうちの少なくとも１種であり、これらが任意の割合で含まれていてもよい。また、Ｒはハロゲン原子、炭素原子数１〜６のアルキル基のうちの少なくとも１種である。
さらに、本発明は、上記のポリベンザゾールポリマーから成形された成形体である。
【発明の効果】
【０００７】
本発明のポリベンザゾールポリマーは、ベンザゾール環にハロゲン原子、メチル基、エチル基などの置換基が存在する新規なポリマーであり、繊維やフィルムなどの成形体にするのが容易である。ベンザゾール環のこれらの置換基は、熱または光照射により分子鎖間で架橋を形成できるため、繊維やフィルムに成形して、分子鎖間で架橋させると、従来のポリベンザゾール繊維やフィルムと比較して、耐フィブリル性、耐層間剥離性などの改善が可能である。
【発明を実施するための最良の形態】
【０００８】
以下、本発明を詳細に説明する。
本発明に係るポリベンザゾールポリマーとは、分子鎖中に上記一般式（１）で表される繰り返し単位がランダムまたはブロック共重合したポリベンザゾールであり、ベンザゾール環に置換基（側鎖）を有する。置換基としては、メチル基、エチル基、プロピル基、tert-ブチル基などの炭素原子数１〜６のアルキル基やハロゲン原子などであり、中でも反応性の点でメチル基、エチル基、ハロゲン原子が好ましい。
さらに、上記一般式（１）における繰り返し単位中のＹは、下記式（２）で示される基が好ましい。
【化２】
2005330471.tif 000003
本発明におけるホモポリマーおよび共重合ポリマーの例としては下記のものが挙げられる。
【０００９】
【化３】
2005330471.tif 000004
【００１０】
【化４】
2005330471.tif 000005
【００１１】
【化５】
2005330471.tif 000006
【００１２】
【化６】
2005330471.tif 000007
【００１３】
【化７】
2005330471.tif 000008
【００１４】
【化８】
2005330471.tif 000009
【００１５】
【化９】
2005330471.tif 000010
【００１６】
【化１０】
2005330471.tif 000011
等が挙げられるが、もちろん本発明技術内容はこれらに限定されるものではない。
【００１７】
ポリマーの基本的な合成方法としては、例えばWolfeらの米国特許第４，５３３，６９３号明細書、Sybertらの米国特許第４，７７２，６７８号明細書、Harrisの米国特許第４，８４７，３５０号明細書またはGregoryらの米国特許第５，０８９，５９１号明細書に記載されている方法を採用することができる。
【００１８】
本発明における共重合体において、置換基を持つ繰り返し構造と置換基を持たない繰り返し構造との割合は、目的とする重合度や架橋度によって適宜選択できるが、重合度を高くするためには、置換基を持つ繰り返し構造のモル分率は、０．８〜０．３が好ましく、より好ましくは０．７〜０．５である。この範囲を外れると、重合度は上がるが架橋部位が少なくなる、架橋部分は多いが重合度が上がりにくい、という結果となる。
【００１９】
ポリベンザゾールポリマーを調製するための好適な溶媒としては、クレゾールやそのポリマーを溶解しうる非酸化性の酸が挙げられる。好適な非酸化性の酸の例としては、ポリリン酸、メタンスルホン酸および高濃度の硫酸あるいはそれらの混合物が挙げられる。中でもポリリン酸及びメタンスルホン酸、特にポリリン酸が好適である。
【００２０】
ドープ中のポリマー濃度は好ましくは少なくとも約７質量％であり、より好ましくは少なくとも１０質量％である。最大濃度は、例えばポリマーの溶解性やドープ粘度といった実際上の取り扱い性により限定される。それらの限界要因のために、ポリマー濃度は通常では２０質量％を越えることはない。
【００２１】
得られたポリマードープから、公知の方法によって繊維やフィルムの成形体とすることができる。繊維の場合、例えば、米国特許第５，０３４，２５０号明細書に記載されている製造法、フィルムの場合、例えば、米国特許第４８９８９２４号明細書や米国特許第５４４５７７９号明細書などに記載の方法を採用する事ができる。
ドープから製造されたフィラメントやフィルムは、残留鉱酸濃度が８０００ｐｐｍ以下、好ましくは５０００ｐｐｍ以下になるように洗浄され、適宜乾燥される。
【００２２】
このようにして得られるフィラメントやフィルムを不活性ガス下で処理することにより、架橋させることができる。ここでいう処理とは、３００〜６００℃における加熱や活性エネルギー照射である。活性エネルギー線とは、波長２１０〜３３０ｎｍの紫外線、重水素ランプや水銀ランプ、キセノンランプによる光照射、放射線、電子線などである。不活性ガスとしては一般的には窒素、アルゴン等が用いられる。
【００２３】
本発明のポリマーにおける分子間架橋とは、前記一般式（１）におけるＲ、すなわち、ベンザゾール骨格におけるメチル基、エチル基などのアルキル基やハロゲン原子などの側鎖が関与するものであり、熱や活性エネルギー線の照射によって、ラジカルが発生し、分子鎖間で架橋することができる。
例えば、Ｒがメチル基の場合、以下のような架橋構造を形成する。
【化１１】
2005330471.tif 000012
【００２４】
このような架橋は、処理前のフィラメントと処理後のフィラメントの13Ｃ固体ＮＭＲを測定することによって確認することができる。メチル基を有する場合は、メチル基に基づくシグナルが減少し、新たにメチレン基に基づくシグナルが観測できる。また、エチル基を有する場合は、エチル基に基づくシグナルが減少し、エチル基のメチレン基とは異なるメチレン基のシグナルが観測できる。さらに、ハロゲン原子を有する場合は、ハロゲン原子が結合している炭素シグナルの高磁場シフトが観測される。
【００２５】
本発明のポリベンザゾールポリマーは、従来のポリベンザゾールポリマーと同様に、５００℃に加熱されても主鎖が熱分解することはない耐熱性を有するが、上記のように置換基を有することでポリベンザゾール分子間の架橋が可能であるため、ポリベンザゾールの欠点の改善が可能である。
【実施例】
【００２６】
以下に実施例を用いて本発明を具体的に説明するが、本発明はもとより下記の実施例によって制限を受けるものではなく、前後記の主旨に適合し得る範囲で適当に変更を加えて実施することも勿論可能であり、それらはいずれも本発明の技術範囲に含まれる。
（極限粘度）
メタンスルホン酸を溶媒として、０．５ｇ／ｌの濃度に調製したポリマー溶液の粘度をオストワルド粘度計を用いて２５℃恒温槽中で測定し、算出した。
（架橋の確認方法）
処理前のフィルムと処理後のフィルムについて、試料約３００ｍｇを７ｍｍφＣＰ／ＭＡＳプローブに入れ、室温、積算回数１０２４回、パルス間隔時間２０秒の条件で13Ｃ固体ＮＭＲを測定した。
【００２７】
（実施例１）
１１６％のポリリン酸２７．６ｇに窒素気流下、４，６−ジアミノレゾルシン二塩酸塩３．９ｇ、２−メチル−４，６−ジアミノレゾルシン二塩酸塩１．７ｇ、テレフタル酸４．３ｇおよび五酸化リン８．２ｇを加え、反応器内、７０℃で１５分撹拌混合した。さらに１２０℃まで昇温させ、３．５時間撹拌混合し脱塩酸を行い、１３５℃まで昇温させ１９時間撹拌しオリゴマー化した。その後、２００℃に昇温して重合し、ＰＢＯポリマードープを得た。ポリマードープの色は黄色であり、固有粘度は２３ｄｌ／ｇであった。
得られたドープをテフロン（登録商標）シートに挟み、ヒートプレス機でプレス板温度１７０℃、圧力１５０ｋｇｆ／ｃｍ2でプレスした。取り出したドープシートをポリテトラフルオロエチレン製シートから剥がし、蒸留水１Ｌに１５時間浸しリン酸を抽出し、一辺が１０ｃｍの金枠に固定し、８０℃で１時間乾燥させてフィルムを得ることができた。得られたフィルムを窒素気流下、５００℃で１時間加熱処理を行った。加熱前フィルム及び加熱後のフィルムの13Ｃ固体ＮＭＲスペクトルを比較すると、メチル基に基づくシグナルが減少し、新たにメチレン基に基づくシグナルが観測されることから、加熱処理によって架橋していることが確認できた。
【００２８】
（実施例２）
１１６％のポリリン酸２７．５ｇに窒素気流下、４，６−ジアミノレゾルシン二塩酸塩２．７ｇ、２−メチル−４，６−ジアミノレゾルシン二塩酸塩２．９ｇ、テレフタル酸４．２ｇおよび五酸化リン８．０ｇを加え、反応器内、７０℃で１５分撹拌混合した。さらに１２０℃まで昇温させ、３．５時間撹拌混合し脱塩酸を行い、１３５℃まで昇温させ２０時間撹拌しオリゴマー化した。その後、２００℃に昇温して重合し、ＰＢＯポリマードープを得た。ポリマードープの色は黄色であり、固有粘度は２３ｄｌ／ｇであった。
実施例１と同様にフィルムを得ることができ、加熱による架橋が確認できた。
【００２９】
（実施例３）
１１６％のポリリン酸２７．０ｇに窒素気流下、４，６−ジアミノレゾルシン二塩酸塩１．６ｇ、２−メチル−４，６−ジアミノレゾルシン二塩酸塩３．９ｇ、テレフタル酸４．１ｇおよび五酸化リン７．７ｇを加え、反応器内、７０℃で１５分撹拌混合した。さらに１２０℃まで昇温させ、３．５時間撹拌混合し脱塩酸を行い、１３５℃まで昇温させ２４時間撹拌しオリゴマー化した。その後、２００℃に昇温して重合し、ＰＢＯポリマードープを得た。ポリマードープの色は黄色であり、固有粘度は２２ｄｌ／ｇであった。
実施例１と同様にフィルムを得ることができ、加熱による架橋が確認できた。
【００３０】
（実施例４）
１１６％のポリリン酸２７．２ｇに窒素気流下、２−メチル−４，６−ジアミノレゾルシン二塩酸塩５．４ｇ、テレフタル酸４．０ｇおよび五酸化リン７．５ｇを加え、反応器内、７０℃で１５分撹拌混合した。さらに１２０℃まで昇温させ、３．５時間撹拌混合し脱塩酸を行い、１３５℃まで昇温させ３０時間撹拌しオリゴマー化した。その後、２００℃に昇温して重合し、ＰＢＯポリマードープを得た。ポリマードープの色は黄色であり、固有粘度は１９ｄｌ／ｇであった。
実施例１と同様にフィルムを得ることができ、加熱による架橋が確認できた。
【００３１】
（実施例５）
１１６％のポリリン酸２８．３ｇに窒素気流下、４，６−ジアミノレゾルシン二塩酸塩３．４ｇ、２−ブロモ−４，６−ジアミノレゾルシン二塩酸塩２．０ｇ、テレフタル酸３．７ｇおよび五酸化リン６．９ｇを加え、反応器内、７０℃で１５分撹拌混合した。さらに１２０℃まで昇温させ、３．５時間撹拌混合し脱塩酸を行い、１３５℃まで昇温させ１６時間撹拌しオリゴマー化した。その後、２００℃に昇温して重合し、ＰＢＯポリマードープを得た。ポリマードープの色は黄色であり、固有粘度は２１ｄｌ／ｇであった。
実施例１と同様にフィルムを得ることができ、加熱による架橋が確認できた。
【００３２】
（実施例６）
１１６％のポリリン酸３０．０ｇに窒素気流下、４，６−ジアミノレゾルシン二塩酸塩２．８ｇ、２−エチル−４，６−ジアミノレゾルシン二塩酸塩１．４ｇ、４，４‘−ビフェニルジカルボン酸４．６ｇおよび五酸化リン５．５ｇを加え、反応器内、７０℃で１５分撹拌混合した。さらに１２０℃まで昇温させ、３．５時間撹拌混合し脱塩酸を行い、１３５℃まで昇温させ１６時間撹拌しオリゴマー化した。その後、２００℃に昇温して重合し、ＰＢＯポリマードープを得た。ポリマードープの色は黄色であり、固有粘度は２２ｄｌ／ｇであった。
実施例１と同様にフィルムを得ることができ、加熱による架橋が確認できた。
【００３３】
（実施例７）
１１６％のポリリン酸２８．８ｇに窒素気流下、４，６−ジアミノレゾルシン二塩酸塩３．１ｇ、２−メチル−４，６−ジアミノレゾルシン二塩酸塩１．４ｇ、２，６−ナフタレンジカルボン酸４．５ｇおよび五酸化リン６．２ｇを加え、反応器内、７０℃で１５分撹拌混合した。さらに１２０℃まで昇温させ、３．５時間撹拌混合し脱塩酸を行い、１３５℃まで昇温させ１６時間撹拌しオリゴマー化した。その後、２００℃に昇温して重合し、ＰＢＯポリマードープを得た。ポリマードープの色は黄色であり、固有粘度は２２ｄｌ／ｇであった。
実施例１と同様にフィルムを得ることができ、加熱による架橋が確認できた。
【００３４】
（実施例８）
１１６％のポリリン酸２８．８ｇに窒素気流下、１，３−ジメルカプト−４，６−ジアミノベンゼン二塩酸塩３．８ｇ、１，３−ジメルカプト−２−メチル−４，６−ジアミノベンゼン二塩酸塩１．７ｇ、テレフタル酸３．７ｇおよび五酸化リン６．８ｇを加え、反応器内、７０℃で１５分撹拌混合した。さらに１２０℃まで昇温させ、３．５時間撹拌混合し脱塩酸を行い、１３５℃まで昇温させ１６時間撹拌しオリゴマー化した。その後、２００℃に昇温して重合し、ＰＢＯポリマードープを得た。ポリマードープの色は黄色であり、固有粘度は２２ｄｌ／ｇであった。
実施例１と同様にフィルムを得ることができ、加熱による架橋が確認できた。
【００３５】
（実施例９）
１１６％のポリリン酸２６．７ｇに窒素気流下、１，２，４，５−テトラアミノベンゼン四塩酸塩５．０ｇ、３−メチル−１，２，４，５−テトラアミノベンゼン四塩酸塩２．３ｇ、テレフタル酸４．２ｇおよび五酸化リン８．０ｇを加え、反応器内、７０℃で１５分撹拌混合した。さらに１２０℃まで昇温させ、３．５時間撹拌混合し脱塩酸を行い、１３５℃まで昇温させ１６時間撹拌しオリゴマー化した。その後、２００℃に昇温して重合し、ＰＢＯポリマードープを得た。ポリマードープの色は黄色であり、固有粘度は２３ｄｌ／ｇであった。
実施例１と同様にフィルムを得ることができ、加熱による架橋が確認できた。
【００３６】
以上より、ベンザゾール環上にハロゲン原子、メチル基、エチル基を導入した構造単位を有するポリベンザゾールポリマーが得られること、該ポリマーからフィルムに成形することができ、得られたフィルムは加熱処理することによって架橋させることが可能である事が分かる。
【産業上の利用可能性】
【００３７】
本発明のポリベンザゾールポリマーは、繊維やフィルムなどの成形品への成形が容易であるのみならず、成形品は熱処理や光照射などの簡単な処理で架橋させることが可能であり、ポリベンザゾール繊維やフィルムの耐フィブリル性、耐層間剥離性などの改善が可能であるため、産業用材料としての利用分野の拡大が期待できる。
【図面の簡単な説明】
【００３８】
【図１】本発明のポリベンザゾールポリマーから得られたフィルムの加熱前の13Ｃ固体ＮＭＲスペクトルである。
【図２】本発明のポリベンザゾールポリマーから得られたフィルムの加熱後の13Ｃ固体ＮＭＲスペクトルである。
【図１】
2005330471.tif 000015
【図２】
2005330471.tif 000016